(57)【要約】  本発明は、改善された接着性を有する互いに接着した少なくとも２つの成形部品でできた成形品を製造するための少なくとも１種の半芳香族ポリアミドと少なくとも１種の脂肪族半芳香族ポリアミドとを含むポリアミド組成物の使用に関する。
2011503343.tif 000002
【特許請求の範囲】
【請求項１】
互いに接着された少なくとも２つの成形部品を含む成形品の少なくとも１つの成形部品を製造するためのポリアミド組成物の使用であって、前記ポリアミド組成物が、
ａ）芳香族ジカルボン酸と脂肪族ジアミンとに由来する繰り返し単位を含有する１種以上の半芳香族ポリアミドコポリマー（Ａ）と、
ｂ）脂肪族ジカルボン酸と脂肪族ジアミンとに由来する繰り返し単位を含有するポリアミド、脂肪族アミノカルボン酸に由来する繰り返し単位を含有するポリアミド、およびラクタムに由来するポリアミドからなる群から選択される１種以上の全脂肪族ポリアミドコポリマー（Ｂ）と
を含む使用。
【請求項２】
前記１種以上の半芳香族ポリアミドコポリマー（Ａ）と前記１種以上の全脂肪族ポリアミドコポリマー（Ｂ）との重量比（Ａ：Ｂ）が約９９：１〜約５：９５である、請求項１に記載の使用。
【請求項３】
前記１種以上の半芳香族ポリアミドコポリマー（Ａ）のジカルボン酸がテレフタル酸、イソフタル酸およびそれらの混合物から選択される、請求項１または２に記載の使用。
【請求項４】
前記１種以上の半芳香族ポリアミドコポリマー（Ａ）が１種以上の脂肪族カルボン酸をさらに含む、請求項１〜３のいずれか一項に記載の使用。
【請求項５】
前記１種以上の脂肪族酸がアジピン酸である、請求項４に記載の使用。
【請求項６】
前記１種以上の半芳香族ポリアミドコポリマー（Ａ）中に含まれる脂肪族ジアミンがヘキサメチレンジアミン、２−メチルペンタメチレンジアミンおよびそれらの混合物から選択される、請求項１〜５のいずれか一項に記載の使用。
【請求項７】
前記１種以上の全脂肪族ポリアミドコポリマー（Ｂ）の脂肪族ジカルボン酸がアジピン酸およびドデカン二酸から選択される、請求項１〜６のいずれか一項に記載の使用。
【請求項８】
前記１種以上の全脂肪族ポリアミドコポリマー（Ｂ）の脂肪族ジアミンがテトラメチレンジアミンおよびヘキサメチレンジアミンから選択される、請求項１〜７のいずれか一項に記載の使用。
【請求項９】
成形部品の少なくとも１つが請求項１〜８のいずれか一項に記載のポリアミド組成物でできている、互いに接着された少なくとも２つの成形部品を含む成形品。
【請求項１０】
前記ポリアミド組成物をポリマー組成物でできた少なくとも１つの他の部品の表面上に成形する工程か、または前記ポリマー組成物を請求項１〜８のいずれか一項に記載のポリアミド組成物でできた少なくとも１つの部品の表面上に成形する工程を含む、請求項１〜８のいずれか一項に記載のポリアミド組成物でできた少なくとも１つの部品をポリマー組成物でできた少なくとも１つの他の部品の１つ以上の接触面で接着させる方法。
【発明の詳細な説明】
【技術分野】
【０００１】
本発明は、少なくとも１種の半芳香族ポリアミドと少なくとも１種の脂肪族半芳香族ポリアミドとを含むポリアミド組成物を、特に、電気／電子デバイスを封止するために使用する分野に関する。
【背景技術】
【０００２】
熱可塑性の脂肪族ポリアミド組成物は、それらの良好な物理的特性とそれらが様々な程度の複雑性および複雑さの様々な物品へ便利かつ柔軟に成形できることとのために例えば自動車、電気／電子部品および家具などの多くの用途で使用するのに望ましい。しかしながら、例えば、ポリアミド６６から成形された物品は、水分吸収時に寸法変化を示し、かつ、高温で長期間使用されるときに、および化学薬品に曝されるときに変形するか、膨潤するかまたはひびが入る傾向がある。半芳香族ポリアミドは、典型的な周囲条件でおよび苛酷な環境で優れた構造強度、強靱性および寸法安定性を兼ね備える。かかる苛酷な環境は、高温、高湿度および腐食性のある化学薬品への長期または短期暴露を含み得る。
【０００３】
脂肪族ポリアミドまたは半芳香族ポリアミドを別々に含む組成物の欠点を克服するために、両種類のポリアミドを含むポリアミドブレンドが、機械的特性、加工性および耐熱性の観点から特性のバランスを提供するべく開発されてきた。
【０００４】
米国特許第４，４１０，６６１号明細書は、例えば改善されたノッチ付きＩｚｏｄ値などの、良好な機械的特性を有すると言われる成形品を製造するための半芳香族の熱可塑性ポリアミドと、脂肪族ポリアミドと強化剤とを含むポリアミドブレンドを開示している。
【０００５】
特開平６−２７１７６６号公報および特開平６−２７１７６９号公報は、脂肪族ポリアミドと、半芳香族ポリアミドと繊維状充填剤とを含む組成物を開示している。これらの組成物から製造された造形品は、電気および電子電化製品ならびに車の部品を製造するために有用であると言われており、かつ、改善された機械的特性、熱固有抵抗および造形加工性を示すと言われている。
【０００６】
国際公開第２００４／０９２２７４号パンフレットは、ポリアミド組成物およびブロー成形された物品を開示している。半芳香族ポリアミドと、１種以上の脂肪族ポリアミドと、耐衝撃性改良剤と１種以上の安定剤とを含む組成物でできたブロー成形品は、優れた耐熱性、耐化学薬品性および寸法安定性を示すと言われている。
【０００７】
国際公開第９５／２０６３０号パンフレットは、半芳香族ポリアミドと、組成物の流動性を調節するための少なくとも１種の脂肪族ポリアミドと、無機充填剤とを含むポリアミド組成物を開示している。かかる組成物から成形された物品は、良好な成形流動性、耐熱性および耐化学薬品性ならびに寸法安定性を有すると言われている。
【０００８】
国際公開第９４／２５５３０号パンフレットは、第１半芳香族ポリアミドと、脂肪族ポリアミド、半芳香族ポリアミドおよびそれらの混合物から選択される第２ポリアミドと、無機充填剤とを含むポリマー組成物を開示している。かかるポリマー組成物は、耐高温性および滑らかな光沢のある表面が必要とされるときに溶融加工技法を用いて製品を製造するために有用であると言われている。
【０００９】
複雑な成形品を製造するためには、１種以上のポリマーの部品を「オーバーモールドする」ことが多くの場合に望ましい。オーバーモールディングは、２つの部品が少なくとも１つの界面で互いに接着している、ツーパート物品（ｔｗｏ−ｐａｒｔ  ａｒｔｉｃｌｅ）を形成するために、第１ポリマー部品を成形または造形し、その後、固体状態にある第１ポリマー部品の表面上へ直接に第２ポリマー部品を成形または造形することを含む。接着は２種のポリマーの相溶性による。オーバーモールディングは、センサー、電気コイルおよび様々なタイプの電子構成部品などの対象物をポリマーにより梱包または封入するために用いることができ、デバイスを封入してそれらを周囲環境から守ることが多くの場合に望ましい、自動車工業において特に興味のあるものである。かかるデバイスを封入するために使用されるポリマー組成物は、極めて良好な寸法安定性を有すること、かつ、デバイスが運転条件から保護され、こうして増加した寿命を有するように、悪条件下にそれらの機械的特性を保持することが望まれる。電気／電子デバイス用のハウジングとして使用されるエンジニアリングプラスチックの例は、ＰＢＴ（ポリブチレンテレフタレート）、ポリアミド６、ポリアミド６，６およびポリアミド６Ｔである。オーバーモールディングを用いてかかる封入されたデバイスを製造するために、第１ポリマー部品が造形または成形され、次にデバイスが第１ポリマー部品付きでより大きい金型に入れられ、第２ポリマー部品が第１ポリマー部品の最上部上に成形され、こうしてデバイスを封入する。残念ながら、電気／電子デバイスを封入するために使用されるポリマー組成物は、かかる組成物でできた部品が互いの上にまたは別の構成要素の上に成形されるときに不十分な接着性を示すにすぎない。一緒に接着される熱可塑性部品のこの低い接着性は、それらの中に封入されるデバイスの完全性にとって非常に好ましくない。不十分な接着性は、成形構成要素の界面上におよび最終物品の表面上に亀裂の形成をもたらし、その結果使用時のおよび時間による封入の劣化はその中に封入されたデバイスの実用寿命を限定する。
【発明の概要】
【発明が解決しようとする課題】
【００１０】
少なくとも２つの成形部品が互いに接着されるときに改善された接着性を有するポリアミドベースの樹脂組成物が必要とされている。
【課題を解決するための手段】
【００１１】
上述の問題は、互いに接着された少なくとも２つの成形部品を含む成形品の少なくとも１つの成形部品を製造するためのポリアミド組成物の使用であって、ポリアミド組成物が、
ａ）芳香族ジカルボン酸と脂肪族ジアミンとに由来する繰り返し単位を含有する１種以上の半芳香族ポリアミドコポリマー（Ａ）と、
ｂ）脂肪族ジカルボン酸と脂肪族ジアミンとに由来する繰り返し単位を含有するポリアミド、脂肪族アミノカルボン酸に由来する繰り返し単位を含有するポリアミド、およびラクタムに由来するポリアミドからなる群から選択される１種以上の全脂肪族ポリアミドコポリマー（Ｂ）と
を含む使用によって克服できることが意外にも分かった。
【００１２】
第２態様では、本発明は、上記のポリアミド組成物でできた少なくとも１つの部品を少なくとも１つの他の部品の１つ以上の接触面で接着する方法を提供する。
【００１３】
第３態様では、本発明は、成形部品の少なくとも１つが上記のポリアミド組成物でできている、互いに接着した少なくとも２つの部品を含む成形品を提供する。
【図面の簡単な説明】
【００１４】
【図１】互いに接着された２つの部品を含む成形品の略図である。Ａは物品の側面図を示し；Ｂは物品の平面図である。
【発明を実施するための形態】
【００１５】
ポリアミドは、１種以上のジカルボン酸と１種以上のジアミンとの、および／または１種以上のアミノカルボン酸の縮合生成物、および／または１種以上の環状ラクタムの開環重合生成物である。好適な環状ラクタムはカプロラクタムおよびラウロラクタムである。
【００１６】
用語「半芳香族」は、ポリアミドコポリマーが、脂肪族カルボン酸モノマーと脂肪族ジアミンモノマーとに関係する「全脂肪族」ポリアミドと比べて、芳香族カルボン酸モノマーと脂肪族ジアミンモノマーとを含むということに関係している。
【００１７】
本発明のポリアミド組成物中に含まれる１種以上の半芳香族ポリアミドコポリマー（Ａ）は、１種以上の芳香族カルボン酸成分と１種以上のジアミン成分とから形成される。
【００１８】
１種以上の芳香族カルボン酸は、テレフタル酸またはテレフタル酸とイソフタル酸、フタル酸、２−メチルテレフタル酸およびナフタレンジカルボン酸のような、１種以上の他のカルボン酸との混合物であって、カルボン酸成分が少なくとも５５モル％のテレフタル酸（このモル％はカルボン酸混合物を基準にしている）を含有する混合物であることができる。好ましくは、１種以上の芳香族カルボン酸は、テレフタル酸、イソフタル酸およびそれらの混合物から選択され、より好ましくは、１種以上のカルボン酸はテレフタル酸とイソフタル酸との混合物であって、少なくとも５５モル％のテレフタル酸を含有する混合物である。より好ましくは、１種以上のカルボン酸は１００％テレフタル酸である。さらに、１種以上のカルボン酸は、アジピン酸；ピメリン酸；スベリン酸；アゼライン酸；セバシン酸およびドデカン二酸のような、１種以上の脂肪族カルボン酸と混合することができ、アジピン酸が好ましい。より好ましくは、１種以上の半芳香族ポリアミド（Ａ）の１種以上のカルボン酸混合物中に含まれるテレフタル酸とアジピン酸との混合物は、少なくとも５５モル％のテレフタル酸を含有する。
【００１９】
本発明による１種以上の半芳香族ポリアミドコポリマー（Ａ）は、テトラメチレンジアミン、ヘキサメチレンジアミン、オクタメチレンジアミン、デカメチレンジアミン、２−メチルペンタメチレンジアミン、２−エチルテトラメチレンジアミン、２−メチルオクタメチレンジアミン、トリメチルヘキサメチレンジアミンおよび／またはそれらの混合物を含むが、それらに限定されない、４個以上の炭素原子を有するジアミンの中から選択することができる１種以上のジアミンを含む。好ましくは、本発明による１種以上の半芳香族ポリアミドコポリマー（Ａ）の１種以上のジアミンは、ヘキサメチレンジアミン、２−メチルペンタメチレンジアミンおよびそれらの混合物から選択され、より好ましくは１種以上の半芳香族ポリアミドコポリマー（Ａ）の１種以上のジアミンは、ヘキサメチレンジアミンおよびヘキサメチレンジアミンと２−メチルペンタメチレンジアミンとの混合物であって、少なくとも５０モル％のヘキサメチレンジアミン（このモル％はジアミン混合物を基準にしている）を含有する混合物から選択される。本発明のポリアミド組成物に有用な半芳香族ポリアミド（Ａ）の例は、本件特許出願人から商標Ｚｙｔｅｌ（登録商標）ＨＴＮで市販されている。
【００２０】
本発明のポリアミド組成物に含まれる１種以上の全脂肪族ポリアミドコポリマー（Ｂ）は、ジアミン、ジカルボン酸、ラクタム、アミノカルボン酸、およびそれらの反応性等価物などの脂肪族および脂環式モノマーから形成される。好適なアミノカルボン酸は１１−アミノドデカン酸である。好適なラクタムはカプロラクタムおよびラウロラクタムである。本発明との関連で、用語「全脂肪族ポリアミド」はまた、２種以上のかかるモノマーから誘導されたコポリマーおよび２種以上の全脂肪族ポリアミドのブレンドを意味する。線状、分岐、および環状モノマーが使用されてもよい。
【００２１】
全脂肪族ポリアミドに含まれるカルボン酸モノマーは、例えばアジピン酸（Ｃ６）、ピメリン酸（Ｃ７）、スベリン酸（Ｃ８）、アゼライン酸（Ｃ９）、セバシン酸（Ｃ１０）、ドデカン二酸（Ｃ１２）およびテトラデカン二酸（Ｃ１４）などの、脂肪族カルボン酸である。好ましくは、１種以上の全脂肪族ポリアミドコポリマー（Ｂ）の脂肪族ジカルボン酸は、アジピン酸およびドデカン二酸から選択される。本発明による１種以上の全脂肪族ポリアミドコポリマー（Ｂ）は、上記のような脂肪族ジアミンを含む。好ましくは、本発明による１種以上の全脂肪族ポリアミドコポリマー（Ｂ）の１種以上のジアミンモノマーは、テトラメチレンジアミンおよびヘキサメチレンジアミンから選択される。全脂肪族ポリアミドの好適な例には、ポリアミド６；ポリアミド６，６；ポリアミド４，６；ポリアミド６，１０；ポリアミド６，１２；ポリアミド６，１４；ポリアミド６，１３；ポリアミド６，１５；ポリアミド６，１６；ポリアミド１１；ポリアミド１２；ポリアミド９，１０；ポリアミド９，１２；ポリアミド９，１３；ポリアミド９，１４；ポリアミド９，１５；ポリアミド６，１６；ポリアミド９，３６；ポリアミド１０，１０；ポリアミド１０，１２；ポリアミド１０，１３；ポリアミド１０，１４；ポリアミド１２，１０；ポリアミド１２，１２；ポリアミド１２，１３；ポリアミド１２，１４が挙げられる。本発明のポリアミド組成物に有用な全脂肪族ポリアミド（Ｂ）の好ましい例は、ポリ（ヘキサメチレンアジパミド）（ポリアミド６６、ＰＡ６６、ナイロン６６とも呼ばれる）、ポリ（ヘキサメチレンドデカノアミド）（ポリアミド６１２、ＰＡ６１２、ナイロン６１２とも呼ばれる）であり、本件特許出願人から商標Ｚｙｔｅｌ（登録商標）で市販されている。
【００２２】
好ましくは、上記の１種以上の半芳香族ポリアミドコポリマー（Ａ）および１種以上の全脂肪族ポリアミドコポリマー（Ｂ）は、約９９：１〜約５：９５、より好ましくは約９７：３〜約５０：５０、さらにより好ましくは約９５：５〜約６５：３５の重量比（Ａ：Ｂ）で使用される。
【００２３】
任意選択的に、本発明のポリアミド組成物は、ポリアミド組成物に一般に含まれる添加剤を含んでもよい。
【００２４】
ポリアミド組成物は任意選択的に、１種以上の耐衝撃性改良剤をさらに含んでもよい。好ましい耐衝撃性改良剤には、カルボキシル置換ポリオレフィン、アイオノマーおよび／またはそれらの混合物を含む、ポリアミド組成物用に典型的に使用されるものが含まれる。
【００２５】
カルボキシル置換ポリオレフィンは、カルボン酸部分がポリオレフィン主鎖自体上かまたは側鎖上で、それに結合したポリオレフィンである。「カルボン酸部分」とは、ジカルボン酸、ジエステル、ジカルボン酸モノエステル、酸無水物、ならびにモノカルボン酸およびエステルの１種以上などのカルボン酸基を意味する。有用な耐衝撃性改良剤には、ジカルボン酸部分がポリオレフィン主鎖自体上かまたは側鎖上で、それに結合したポリオレフィンである、ジカルボキシル置換ポリオレフィンが含まれる。「ジカルボン酸部分」とは、ジカルボン酸、ジエステル、ジカルボン酸モノエステル、および酸無水物の１種以上などのジカルボン酸基を意味する。
【００２６】
耐衝撃性改良剤は、例えばエチレン／オクテンなどのエチレン／アルファ−オレフィンをベースにしてもよい。１，４−ブタジエン；１，４−ヘキサジエン；またはジシクロペンタジエンなどのジエンモノマーがポリオレフィンの製造に任意選択的に使用されてもよい。好ましいポリオレフィンには、エチレン−プロピレン−ジエン（ＥＰＤＭ）およびスチレン−エチレン−ブタジエン−スチレン（ＳＥＢＳ）ポリマーが含まれる。より好ましいポリオレフィンには、エチレン−プロピレン−ジエン（ＥＰＤＭ）が含まれ、ここで、用語「ＥＰＤＭ」は、エチレンと、３〜１０個の炭素原子を有するアルファオレフィンと、５−エチリデン−２−ノルボルネン、ジシクロペンタジエン、１，４−ヘキサジエンなどの共重合可能な非共役ジエンとのターポリマーを意味する。当業者によって理解されるように、耐衝撃性改良剤は、１個以上のカルボキシル部分がそれに結合していても結合していなくてもよい。
【００２７】
カルボキシル部分は、ポリオレフィンの製造中に不飽和のカルボキシル含有モノマーと共重合させることによって導入されてもよい。エチレンと無水マレイン酸モノエチルエステルとのコポリマーが好ましい。カルボキシル部分はまた、酸、エステル、二酸、ジエステル、酸エステル、または酸無水物などの、カルボキシル部分を含有する不飽和化合物でポリオレフィンをグラフトすることによって導入されてもよい。好ましいグラフト化剤は無水マレイン酸である。ポリエチレン、ポリプロピレン、およびＥＰＤＭポリマーなどの、ポリオレフィンと、カルボキシル部分を含有する不飽和化合物でグラフトされたポリオレフィンとのブレンドが耐衝撃性改良剤として使用されてもよい。
【００２８】
耐衝撃性改良剤はアイオノマーをベースにしてもよい。「アイオノマー」とは、亜鉛、ナトリウム、またはリチウムなどの金属カチオンで中和されたまたは部分中和されたカルボキシル基含有ポリマーを意味する。アイオノマーの例は、米国特許第３，２６４，２７２号明細書および同第４，１８７，３５８号明細書に記載されている。好適なカルボキシル基含有ポリマーの例には、エチレン／アクリル酸コポリマーおよびエチレン／メタクリル酸コポリマーが挙げられるが、それらに限定されない。カルボキシル基含有ポリマーはまた、ブチルアクリレートなどの、ただしそれに限定されない、１種以上の追加のモノマーから誘導されてもよい。亜鉛塩が好ましい中和剤である。アイオノマーは、本件特許出願人から商標Ｓｕｒｌｙｎ（登録商標）で市販されている。存在するとき、１種以上の耐衝撃性改良剤は、３０重量％以下もしくは約３０重量％以下、または好ましくは３〜２５重量％もしくは約３〜約２５重量％、またはより好ましくは５〜２０重量％もしくは約５〜約２０重量％を占め、この重量百分率はポリアミド組成物の総重量を基準にしている。
【００２９】
本発明に使用されるポリアミド組成物は、ガラス繊維、ガラスフレーク、炭素繊維、雲母、ウォラストナイト、カ焼粘土、カオリン、硫酸マグネシウム、ケイ酸マグネシウム、硫酸バリウム、二酸化チタン、炭酸ナトリウムアルミニウム、バリウムフェライト、およびチタン酸カリウムなどの強化剤をさらに含有してもよい。
【００３０】
本発明に使用されるポリアミド組成物は、カーボンブラック、置換レゾルシノール、サリチレート、ベンゾトリアゾール、およびベンゾフェノン類などの紫外線安定剤をさらに含有してもよい。
【００３１】
本発明に使用されるポリアミド組成物は、ホスフェートもしくはホスホナイト安定剤、ヒンダードフェノール安定剤、ヒンダードアミン安定剤、芳香族アミン安定剤、チオエステル、および高温用途が用いられる場合にポリマーの熱誘導酸化を妨げるフェノールベースの酸化防止剤などの酸化防止剤をさらに含有してもよい。存在するとき、酸化安定剤は、０．１〜３重量％もしくは約０．１〜約３重量％、または好ましくは０．１〜１重量％もしくは約０．１〜約１重量％、またはより好ましくは０．１〜０．７重量％もしくは約０．１〜約０．７重量％を占め、この重量百分率はポリアミド組成物の総重量を基準にしている。
【００３２】
本発明に使用されるポリアミド組成物は、金属酸化物（ここで、金属はアルミニウム、鉄、チタン、マンガン、マグネシウム、ジルコニウム、亜鉛、モリブデン、コバルト、ビスマス、クロム、スズ、アンチモン、ニッケル、銅およびタングステンであってもよい）、金属粉末（ここで、金属はアルミニウム、鉄、チタン、マンガン、亜鉛、モリブデン、コバルト、ビスマス、クロム、スズ、アンチモン、ニッケル、銅およびタングステンであってもよい）、ホウ酸亜鉛、メタホウ酸亜鉛、メタホウ酸バリウム、炭酸亜鉛、炭酸マグネシウム、炭酸カルシウムおよび炭酸バリウムなどの金属塩、デカブロモジフェニルエーテルのようなハロゲン化有機化合物、ポリ（ブロモスチレン）および臭素化ポリスチレンなどのハロゲン化ポリマー、メラミンピロホスフェート、メラミンシアヌレート、メラミンポリホスフェート、赤リンなどの難燃剤をさらに含有してもよい。
【００３３】
本発明に使用されるポリアミド組成物は、滑剤および離型剤（ステアリン酸、ステアリルアルコールおよびステアルアミドなどを含む）、帯電防止剤、着色剤（染料、顔料、カーボンブラックなどを含む）、核剤（タルク、フッ化カルシウム、リン酸の塩）、結晶化促進剤ならびにポリマー配合技術分野で公知の他の加工助剤を、限定なしに、含む、改質剤および他の成分をさらに含んでもよい。これらの添加剤は、当該技術分野で周知の量でおよび形態で組成物中に存在してもよい。
【００３４】
本発明によるポリアミド組成物は、ブレンドが統合全体を形成するように、ポリマー成分の全てが互いに十分に分散され、非ポリマー成分の全てがポリマーマトリックス中に十分に分散され、ポリマーマトリックスによって結び付けられている、溶融混合ブレンドである。任意の溶融混合法が、本発明のポリマー成分および非ポリマー成分を混ぜ合わせるために用いられてもよい。例えば、ポリマー成分および非ポリマー成分は、単一段階添加によって一度にか、または段階的に、例えば、単軸もしくは二軸スクリュー押出機、ブレンダー、混練機、Ｈａａｋｅミキサー、Ｂｒａｂｅｎｄｅｒミキサー、Ｂａｎｂｕｒｙミキサーまたはロールミキサーなどの、メルト−ミキサーに加えられ、次に溶融混合されてもよい。ポリマー成分および非ポリマー成分を段階的に加えるとき、ポリマー成分および／または非ポリマー成分の一部が先ず加えられ、その後加えられる残りのポリマー成分および非ポリマー成分と溶融混合され、十分に混合した組成物が得られるまでさらに溶融混合される。
【００３５】
別の態様では、本発明は、互いに接着された少なくとも２つの部品を含む成形品であって、成形部品の少なくとも１つが上記のポリアミド組成物でできている成形品に関する。好ましくは、少なくとも２つの部品はオーバーモールディングによって一緒に接着される。「オーバーモールディング」とは、部品が固体状態にある、同じ成分でできた部品または別の成分でできた部品の表面上へ成分が成形されることを意味する。この方法は、両部品が少なくとも１つの界面で互いに接着されるように、例えば押出成形、射出成形、熱成形、圧縮成形またはブロー成形などの、任意の好適な手段によって予め製造された、他の構成部品を既に含有する金型で成分の１つが成形されることを含む。本発明による成形品は、上記ポリアミド組成物でできている少なくとも２つの成形部品の少なくとも１つを含む。好ましくは、本発明による成形品は、上記ポリアミド組成物でできた少なくとも２つの成形部品の少なくとも２つを含む。
【００３６】
上記のポリアミド組成物でできた少なくとも１つの部品を、ポリマー組成物でできた少なくとも１つの他の部品の１つ以上の接触面で接着させる本発明による方法は、ａ）ポリマー組成物でできた少なくとも１つの他の部品の表面上へ本発明によるポリアミド組成物をオーバーモールドすることによって；またはｂ）本発明によるポリアミド組成物でできた少なくとも１つの部品の表面上へポリマー組成物をオーバーモールドすることによって行うことができる。
【００３７】
少なくとも１つの他の部品に使用されるポリマー組成物は、任意の熱可塑性樹脂を含んでもよく、好ましくは、それは、本発明のポリアミド組成物でできた少なくとも１つの部品に使用される同じポリアミド組成物を含む。
【００３８】
別の態様では、本発明は、本発明のポリアミド組成物で包まれているまたは取り囲まれている封入デバイスに関する。過去数十年間に、自動車、電化製品および工業用途に使用するためのセンサー（電気／電子および電気−機械システム）に対する需要が大きく増大してきた。これらのセンサーは、速度、位置、温度、圧力または流体レベルなどの変数を測定するためにかかるシステムで使用される。自動車用途に使用されるセンサーを、水分、汚れ、高温または機械的損傷のような、環境から保護することを目的として、本発明のポリアミド組成物を物品の外周周りにオーバーモールドし、それを封入し、それを保護することができる。
【００３９】
本発明による電気／電子デバイスの封入方法は、
ａ）第１ポリマー部品を電気／電子デバイスと接触して提供する工程と；
ｂ）第２ポリマー部品を、デバイスを少なくとも部分的に封入し、かつ、界面で第１ポリマー部品に接着するようにオーバーモールドする工程と
を含む。
【００４０】
電気／電子デバイスを、それが本方法のオーバーモールディング工程中に動かないなど、金型の内側で正確な位置に保つことを目的として、本発明による電気／電子デバイスの封入方法は、
ａ）ポリマー組成物でできた第１部品を造形する工程と；
ｂ）金型を開放する工程と；
ｃ）電気／電子デバイスを挿入する工程と；
ｄ）電気／電子デバイスを溶融ポリマー組成物でオーバーモールドする工程と
を含む。
【００４１】
「造形する工程」とは、例えば押出成形、射出成形、熱成形、圧縮成形またはブロー成形などの、任意の造形技法を意味する。
【００４２】
好ましい実施形態では、封入された物品は、車輪が回転している速度を電子的に監視し、それを電子制御装置（ＥＣＵ）への電気信号に変換する車輪速度センサーである。
【００４３】
車輪速度センサーは車輪の近くに設置されており、厳しい条件に曝されるので、かかる構成要素を封入するポリマー組成物は多くの要件に適合することが必要である。かかる要件の中に、典型的な周囲条件での、および高温、高湿度および自動車流体のような腐食性のある化学薬品への暴露ならびにそれ自体への高い接着を含む苛酷な環境での良好な構造強度、強靱性および寸法安定性を挙げることができる。これは、封入されたセンサーが外部条件に対する、および車が回転しているときに起こる振動に対する長期耐性を有することを可能にし、センサーの寿命の増大につながる。
【００４４】
本発明は、下記の実施例でさらに説明される。
【実施例】
【００４５】
以下の材料を、本発明および比較例に従ってポリアミド組成物を調製するために使用した。
【００４６】
全脂肪族ポリアミドコポリマーＩ：商標Ｕｌｔｒａｍｉｄ（登録商標）でＢＡＳＦから市販されているポリアミド６（ＰＡ６）。
【００４７】
全脂肪族ポリアミドコポリマーＩＩ：アジピン酸と１，６−ヘキサメチレンジアミンとでできたポリアミドコポリマー、このポリマーはＰＡ６，６と呼ばれ、商標Ｚｙｔｅｌ（登録商標）で本件特許出願人から市販されている。
【００４８】
全脂肪族ポリアミドコポリマーＩＩＩ：セバシン酸と１，６−ヘキサメチレンジアミンとでできたポリアミドコポリマー、このポリマーはＰＡ６，１０と呼ばれる。
【００４９】
全脂肪族ポリアミドコポリマーＩＶ：ドデカン二酸と１，６−ヘキサメチレンジアミンとでできたポリアミドコポリマー、このポリマーはＰＡ６，１２と呼ばれ、商標Ｚｙｔｅｌ（登録商標）で本件特許出願人から市販されている。
【００５０】
全脂肪族ポリアミドコポリマーＶ：セバシン酸とデカメチレンジアミンとでできたポリアミドコポリマー、このポリマーはＰＡ１０，１０と呼ばれる。
【００５１】
全脂肪族ポリアミドコポリマーＶＩ：商標Ｓｔａｎｙｌ（登録商標）でＤＳＭから市販されているポリアミド１１（ＰＡ１１）。
【００５２】
全脂肪族ポリアミドコポリマーＶＩＩ：商標Ｒｉｌｓａｎ（登録商標）でＡｒｋｅｍａから市販されているポリアミド１２（ＰＡ１２）。
【００５３】
全脂肪族ポリアミドコポリマーＶＩＩＩ：アジピン酸とテトラメチレンジアミンとでできたポリアミドコポリマー、このポリマーはＰＡ４，６と呼ばれ、商標Ｒｉｌｓａｎ（登録商標）でＡｒｋｅｍａから市販されている。
【００５４】
半芳香族ポリアミドコポリマーＩ：テレフタル酸と１，６−ヘキサメチレンジアミン（ＨＭＤ）および２−メチルペンタメチレンジアミン（ＭＰＭＤ）（ＨＭＤ：ＭＰＭＤ＝５０：５０）とでできたポリアミドコポリマー。この半芳香族ポリアミドは、商標Ｚｙｔｅｌ（登録商標）ＨＴＮで本件特許出願人から市販されている。
【００５５】
半芳香族ポリアミドコポリマーＩＩ：テレフタル酸およびアジピン酸である５０重量％のカルボン酸モノマー（テレフタル酸：アジピン酸＝５５：４５）と、１，６−ヘキサメチレンジアミン（ＨＭＤ）である５０重量％のジアミンモノマーとを含むポリアミド組成物。この半芳香族ポリアミドは、商標Ｚｙｔｅｌ（登録商標）ＨＴＮで本件特許出願人から市販されている。
【００５６】
実施例（表中「Ｅ」と略記される）および比較例（表中「Ｃ」と略記される）の組成物は、二軸スクリュー押出機で表１に示される成分を溶融配合することによって調製した。
【００５７】
オーバーモールディングによる試験検体の調製
本発明によるポリアミド組成物および比較組成物でできた、互いに接着された２つの成形部品を含む２５ｍｍの厚さおよび２ｍｍ深さの歯を有する試験検体（「フィンガージョイント」と呼ばれる、図１を参照されたい）を以下の手順に従って調製した：
先ず、スチールインサート（「スチールストップ」とも呼ばれる）を、後段階で第２の所望のポリマー組成物で満たされる空間を塞ぐために金型に入れた（図１、１）。次に、第１の所望のポリマー組成物を残りの空きスペース中へ、具体的なポリマー組成物に適切である条件下に注入した（図１、２）。スチールインサートを金型から除去し、こうして第１成形部品および空洞を残した。第２部品を次に、第１成形部品の表面上の、空洞中へオーバーモールドした（図１、３）。
【００５８】
成形試験検体の接着強度
接着強度は、２つの成形部品間の接合部または界面で部品を分離させる力として測定した。検体を、引張特性を試験するために設計された標準Ｉｎｓｔｒｏｎ試験機に入れた。部品を、試験される樹脂に対する標準条件（ＩＳＯ  ５２７）下に引っ張り、部品を破壊するための力を記録した。
【００５９】
結果を表１に示す。
【００６０】
【表１】
2011503343.tif 000003
【００６１】
表１に示されるように、脂肪族ポリアミドのみ（Ｃ１）かまたは半芳香族ポリアミドのみ（Ｃ２〜Ｃ６）を含む比較例は、０．１０ｋＮ〜２．３１ｋＮの値の不十分な接着性を示した。対照的に、本発明による実施例は、３．０７ｋＮ〜４．１６ｋＮの範囲の接着値を示した。例えば、２種の半芳香族ポリアミドと全脂肪族ポリアミドＰＡ６，１２とを含む混合物（Ｅ４）は、全脂肪族ポリアミドＰＡ６，１２のみを含む組成物（Ｃ１）と比べて接着強度の１．７倍増加につながった。
【図１】
2011503343.tif 000004
【国際調査報告】
2011503343.tif 000005
2011503343.tif 000006
2011503343.tif 000007
2011503343.tif 000008